СПОСОБ ПОЛУЧЕНИЯ ПОЛИБУТАДИЕНА И СОПОЛИМЕРОВ БУТАДИЕНА СО СТИРОЛОМ

1. Способ получения полибутадиена и сополимеров бутадиена со стиролом непрерывной полимеризацией мономеров в среде углеводородного растворителя в присутствии катализатора - литийорганического соединения в комплексе с модифицирующей добавкой, отличающийся тем, что модифицирующая добавка представляет собой лапрамолат щелочного металла общей формулы:
где М - одновременно присутствующие Li:Na или Li:К или К:Na при молярном соотношении (0,01÷0,25):1, соответственно.
2. Способ по п.1, отличающийся тем, что модифицирующую добавку получают взаимодействием лапрамола с металлическим натрием (калием) при температуре 98-105°С или с гидроксидом натрия (калия) при температуре 150-170°С в углеводородном растворителе при молярном соотношении лапрамол:натрий (калий), равном 1:(3,96-3,20), или лапрамол:(натрий + калий), равном 1:4, или лапрамол:гидроксид натрия (калия), равном 1:(5-16), до образования лапрамолата щелочного металла, содержащего гидроксильные группы в эквивалентном соотношении лапрамолат щелочного металла (-ONa(K)):гидроксильные группы (-ОН) равном 1:(0-0,25) с последующей обработкой н-бутиллитием при молярном соотношении н-бутиллитий:гидроксильные группы, равном 1:1.
3. Способ по п.1, отличающийся тем, что в качестве катализатора используют каталитический комплекс общей формулы:
1
где R - этил, бутил или их смесь, R - остаток лапрамола, n=0; или 5-8;
М - одновременно присутствующие Li, Na, или Li, К, или К, Na при молярном соотношении Li:Na, или Li:К, или К:Na, равном 0,01÷0,25:1, при расходе активного металла 2,5-12 моль на одну тонну мономеров и молярном соотношении RLi:-ОМ=1:(0,08-1,3), где мономер - бутадиен, изопрен, пиперилен или смесь бутадиена и стирола.
4. Способ по п.1, отличающийся тем, что в состав углеводородного растворителя вводят алкилбензолы - толуол или ксилол, или изопропилбензол или диизопропилбензол в количестве 0,3÷2,5 мас.%.
5. Способ по п.1, отличающийся тем, что после завершения полимеризации мономеров в реакционную массу вводят сочетающий агент тетраэтоксисилан или четыреххлористый кремний в молярном соотношении активный металл:сочетающий агент, равном 1:0,005÷0,05.
6. Способ по п.1, отличающийся тем, что в раствор полимера перед выделением вводят масло-мягчитель в массовом соотношении полимер:масло, равном 1:0,1÷0,5.